【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
発泡剤の存在下での、下記；
（ａ）ポリイソシアネート、及び
（ｂ）変性植物油ベースポリオールを含む活性水素含有組成物
の反応生成物を含み、変性植物油ベースポリオール１部当たり少なくとも４ニュートンの積載効率数を有する軟質ウレタンフォーム。
【請求項２】
該フォームが、８〜１６０ｋｇ／ｍ３の範囲にわたる密度を有する、請求項１に記載の軟質ウレタンフォーム。
【請求項３】
該フォームが、製造時に、少なくとも７０単位の（Ｌ）値と、２５単位以下の（ｂ）値とによって特徴付けられる色を有し、そして紫外線安定剤無しで、周囲条件下で６週間、光に暴露した際に、該（Ｌ）値が１４単位を超えて変化せず、そして該（ｂ）値が１４単位を超えて変化しない、請求項１又は２に記載の軟質ウレタンフォーム。
【請求項４】
該変性植物油ベースポリオールが、該変性植物油ベースポリオールを、触媒及びトルエンジイソシアネートと混合してＢＶＴ反応性試験に従う反応混合物を形成させた際に、該反応混合物が、該反応混合物の形成後６００秒で測定される、少なくとも５，０００ｍＰａ・ｓの粘度を有するように特徴付けられた、請求項１〜３のいずれか一項に記載の軟質ウレタンフォーム。
【請求項５】
該変性植物油ベースポリオールが、下記；
（ａ）完全エポキシ化又は部分エポキシ化植物油を準備する段階；そして
（ｂ）該完全エポキシ化又は部分エポキシ化植物油を、アルコール及び触媒量のホウフッ化水素酸と混合して、該変性植物油ベースポリオールを形成させる段階：
を含む製法によって調製された、請求項１〜４のいずれか一項に記載の軟質ウレタンフォーム。
【請求項６】
該変性植物油ベースポリオールが、下記；
（ａ）VIII族の金属触媒の存在下で、植物油を、一酸化炭素及び水素と反応させて、ヒドロホルミル化植物油を形成させる段階；そして
（ｂ）該ヒドロホルミル化植物油を水素化して、該変性植物油ベースポリオールを形成させる段階：
を含む製法によって調製された、請求項１〜４のいずれか一項に記載の軟質ウレタンフォーム。
【請求項７】
該変性植物油ベースポリオールが、下記；
（ａ）VIII族の金属触媒の存在下で、植物油を、一酸化炭素及び水素と反応させて、ヒドロホルミル化植物油を形成させる段階；
（ｂ）該ヒドロホルミル化植物油を水素化して、ポリオールを形成させる段階；そして
（ｃ）該ポリオールをエポキシ化植物油及び触媒量のホウフッ化水素酸と混合して、該変性植物油ベースポリオールを形成させる段階：
を含む製法によって調製された、請求項１〜４のいずれか一項に記載の軟質ウレタンフォーム。
【請求項８】
該変性植物油ベースポリオールが、該ポリオール１〜４９質量部を、１２０未満のヒドロキシル基数を有するポリエーテルベースポリオール９９〜５１質量部と混合して、該活性水素含有組成物を形成させた際に、２３℃で安定な液体を形成するように特徴付けられた、請求項１〜７のいずれか一項に記載の軟質ウレタンフォーム。
【請求項９】
発泡剤の存在下での、下記；
（ａ）ポリイソシアネート、及び
（ｂ）変性植物油ベースポリオールを含む活性水素含有組成物
の反応生成物を含む軟質ウレタンフォームであって、
紫外線安定剤無しで、周囲条件下で６週間、光に暴露した際に、少なくとも７０単位の（Ｌ）値と、２５単位以下の（ｂ）値とによって特徴付けられる色を有する該軟質ウレタンフォーム。
【請求項１０】
下記；
（ａ）ポリエーテルポリオール、ポリエステルポリオール、及びそれらの組み合わせから成る群から選択されるポリオール；及び
（ｂ）１００部の組成物当たり、少なくとも１部の変性植物油ベースポリオール：
を含み、２３℃で安定な液状である、活性水素含有組成物。
【請求項１１】
該変性植物油ベースポリオールが、変性大豆油ベースポリオールを含む、請求項１０に記載の活性水素含有組成物。
【請求項１２】
下記；
（ａ）ポリエーテルポリオール、ポリエステルポリオール、及びそれらの組み合わせから成る群から選択されるポリオール；及び
（ｂ）変性植物油ベースポリオール：
を含み、０．１μｍ超のサイズを有する粒子を基本的に含まない、該活性水素含有組成物。
【請求項１３】
発泡剤の存在下での、下記；
（ａ）ポリイソシアネート、及び
（ｂ）変性植物油ベースポリオールを含む活性水素含有組成物
の反応生成物を含む軟質ウレタンフォームであって、
ここで、該変性植物油ベースポリオールが、該変性植物油ベースポリオールを、触媒及びトルエンジイソシアネートと混合してＢＶＴ反応性試験に従う反応混合物を形成させた際に、該反応混合物が、該反応混合物の形成後６００秒で測定される、少なくとも５，０００ｍＰａ・ｓの粘度を有するように特徴付けられ、そして
該フォームが、少なくとも２．５の圧縮たわみ係数を有する、
該軟質ウレタンフォーム。
【請求項１４】
第一の硬さ値を有する第一の領域と、該第一の硬さ値と異なる第二の硬さ値を有する第二の領域とを含む軟質ウレタンフォームであって、
ここで、該領域の少なくとも一方が、発泡剤の存在下での、下記；
（ａ）ポリイソシアネート、及び
（ｂ）変性植物油ベースポリオールを含む活性水素含有組成物
の反応生成物を含み、かつ変性植物油ベースポリオール１部当たり少なくとも４ニュートンの積載効率数を有する、
該軟質ウレタンフォーム。
【請求項１５】
軟質ウレタンフォームを含むシート構成材であって、
ここで、該ウレタンフォームが、発泡剤の存在下での、下記；
（ａ）ポリイソシアネート、及び
（ｂ）変性植物油ベースポリオールを含む活性水素含有組成物
の反応生成物を含み、かつ
該フォームは、変性植物油ベースポリオール１部当たり少なくとも４ニュートンの積載効率数を有する、
該シート構成材。
【請求項１６】
該シート構成材が、第一の硬さ値を有する第一の領域と、該第一の硬さ値と異なる第二の硬さ値を有する第二の領域と含む軟質ウレタンフォームを含み、
ここで、該領域の少なくとも一方が、発泡剤の存在下での、下記；
（ａ）ポリイソシアネート、及び
（ｂ）変性植物油ベースポリオールを含む活性水素含有組成物
の反応生成物を含み、かつ変性植物油ベースポリオール１部当たり少なくとも４ニュートンの積載効率数を有する、請求項１５に記載の該シート構成材。
【請求項１７】
請求項１〜９、１３及び１４のいずれか一項に記載の軟質ウレタンフォームを含むカーペット下敷き。
【請求項１８】
請求項１〜９、１３及び１４のいずれか一項に記載の軟質ウレタンフォームを含むマットレス。
【請求項１９】
下記；
（ａ）ポリイソシアネートと、（ｂ）変性植物油ベースポリオールを含む活性水素含有組成物とを、事前に決定した形状を有するモールドに充填する段階；そして
該モールド内で、該ポリイソシアネートと該活性水素含有組成物とを、発泡剤の存在下で反応させ、変性植物油ベースポリオール１部当たり少なくとも４ニュートンの積載効率数を有する軟質ウレタンフォームを含む製品を作成する段階：
を含む製品の作成方法。
【請求項２０】
発泡剤の存在下での、下記；
（ａ）ポリイソシアネート、及び
（ｂ）大豆油ベースポリオールと、ポリエーテルポリオール、ポリエステルポリオール、及びそれらの組み合わせから成る群から選択されるポリオールとを含む活性水素含有組成物
の反応生成物を含む軟質ウレタンフォームを含むシート構成材であって、
ここで、該変性大豆油ベースポリオールが、下記；
（Ａ）エポキシ化大豆油を準備し、そして該エポキシ化大豆油を、アルコール及び触媒量のホウフッ化水素酸を含む混合物と混合させて該変性大豆油ベースポリオールを形成させる段階；
（Ｂ）VIII族の金属触媒の存在下で、大豆油を、一酸化炭素及び水素と反応させてヒドロホルミル化大豆油を形成し、そして該ヒドロホルミル化大豆油を水素化して該変性大豆油ベースポリオールを形成する段階；又は
（Ｃ）VIII族の金属触媒の存在下で、植物油を、一酸化炭素及び水素と反応させてヒドロホルミル化植物油を形成し、該ヒドロホルミル化植物油を水素化してポリオールを形成させ、そして該ポリオールをエポキシ化植物油及び触媒量のホウフッ化水素酸と混合して該変性植物油ベースポリオールを形成する段階：
を含む製法によって調製され、
ここで、該フォームが、変性大豆油ベースポリオール１部当たり少なくとも４ニュートンの積載効率数を有する、
該シート構成材。
【請求項２１】
下記；
（ａ）ポリイソシアネートと（ｂ）変性植物油ベースポリオールを含む活性水素含有組成物とを、発泡剤の存在下で、フォームコンベヤーアセンブリ上で反応させ、変性植物油ベースポリオール１部当たり少なくとも４ニュートンの積載効率数を有するスラブストック形の軟質ウレタンフォームを作成する段階；そして
該スラブストックフォームを成形し、製品を作成する段階：
を含む製品の作成方法。
【請求項２２】
発泡剤の存在下での、下記；
（ａ）ポリイソシアネート、及び
（ｂ）大豆油ベースポリオールと、ポリエーテルポリオール、ポリエステルポリオール、及びそれらの組み合わせとから成る群から選択されるポリオールを含む活性水素含有組成物
の反応生成物を含む軟質ウレタンフォームであって、
ここで、該変性大豆油ベースポリオールが、下記；
（Ａ）エポキシ化大豆油を準備し、そして該エポキシ化大豆油を、アルコール及び触媒量のホウフッ化水素酸と混合させて該変性大豆油ベースポリオールを形成させる段階；
（Ｂ）VIII族の金属触媒の存在下で、大豆油を、一酸化炭素及び水素と反応させてヒドロホルミル化大豆油を形成させ、そして該ヒドロホルミル化大豆油を水素化して該変性大豆油ベースポリオールを形成させる段階；又は
（Ｃ）VIII族の金属触媒の存在下で、植物油を、一酸化炭素及び水素と反応させてヒドロホルミル化植物油を形成させ、該ヒドロホルミル化植物油を水素化してポリオールを形成させ、そして該ポリオールをエポキシ化植物油及び触媒量のホウフッ化水素酸と混合して該変性植物油ベースポリオールを形成させる段階：
を含む製法によって調製され、
該フォームが、変性大豆油ベースポリオール１部当たり少なくとも４ニュートンの積載効率数を有する、
該軟質ウレタンフォーム。